СМЕШАННЫЕ ОКСИДНЫЕ КАТАЛИЗАТОРЫ ДЛЯ КАТАЛИТИЧЕСКОГО ОКИСЛЕНИЯ ОЛЕФИНОВ В ГАЗОВОЙ ФАЗЕ И СПОСОБ ИХ ПРИГОТОВЛЕНИЯ
MIXED OXIDE CATALYSTS FOR CATALYTIC OLEFIN OXIDATION IN GAS PHASE AND METHOD FOR PREPARING THEREOF

Настоящее изобретение относится к смешанным оксидным катализаторам (т.е. катализаторам на основе смешанных оксидов) для каталитического окисления олефинов или метилированных ароматических соединений в газовой фазе, к способу приготовления таких катализаторов и к способу получения альдегидов и карбоновых кислот взаимодействием олефинов или метилированных ароматических соединений с воздухом или кислородом в присутствии инертных газов при различных количественных соотношениях, при повышенной температуре и при повышенном давлении.
2
Катализатор указанного типа можно использовать прежде всего в высокоэкзотермической реакции по превращению пропена в акролеин и акриловую кислоту или изобутена в метакролеин и метакриловую кислоту. В результате высокоэкзотермической реакции, при которой олефин подвергают взаимодействию на гетерогенных катализаторах с кислородсодержащим газом, наряду с требуемыми продуктами - акролеином и акриловой кислотой - образуется и целый ряд нежелательных побочных продуктов, таких, например, как CO, СО, уксусный альдегид или уксусная кислота.
Известно, что химический состав смешанного оксида (фазообразование и образование центров реакции), равно как и особенности его физической структуры (например, пористость, размер поверхности, форма катализатора и иные параметры), могут существенно влиять на эффективность отвода тепла от катализатора, на его способность образовывать целевой продукт (селективность) и производительность (выход с единицы объема в единицу времени). В реакции окисления олефинов в качестве катализатора, как правило, используют смешанные оксиды, которые по своему химическому составу и физическому строению обладают сложной структурой. В целом ряде публикаций описаны смешанные оксиды, способные служить катализаторами в реакциях по получению акролеина и акриловой кислоты из пропена. Такие катализаторы состоят обычно из молибдена, ванадия и/или вольфрама. К этим основным компонентам подобных катализаторов принято добавлять по меньшей мере один из элементов из группы, включающей висмут, сурьму, ванадий, теллур, олово, железо, кобальт, никель и медь.
За время, прошедшее с момента разработки компанией Standard Oil Inc. первого способа получения акролеина и акриловой кислоты путем окисления олефинов в газовой фазе при гетерогенном катализе (GB 821999, 1958), появилось множество публикаций по этой тематике. Однако несмотря на продолжавшуюся в течение длительного времени работу по совершенствованию этого процесса задача повышения производительности катализатора и, в частности, повышения выхода целевого продута и увеличения активности и долговечности самого катализатора все еще остается актуальной. Для решения этой задачи в литературе предлагаются самые разнообразные подходы к приготовлению катализаторов, а также самые разнообразные их составы. В качестве примера при этом можно назвать следующие новейшие разработки в этой области.
В US 2005159621 описан катализатор, основными элементами которого являются Мо, Bi, Fe и Cs. Наряду с ними в состав такого катализатора требуется также включать, как это проиллюстрировано на примерах по превращению изобутена в метакролеин, соответственно пропена в акролеин, высокотоксичную сурьму.
В WO 2005/035115 описан катализатор, способ приготовления которого предусматривает выполнение следующих стадий: приготовление суспензии, содержащей металлические компоненты, сушка суспензии, измельчение высушенного материала, его смешение с сублимируемым для образования пор веществом, прежде всего с мочевиной, которое затем удаляют при прокаливании. Однако удаление органических добавок при прокаливании связано с опасностью взрыва, а контролируемое удаление органических веществ часто не удается реализовать даже при разбавлении инертными газами. Поэтому возможность реализации подобного способа в промышленном масштабе вызывает серьезные сомнения.
12
b
c
d
e
f
g
x
В DE 10353954 описано применение катализаторов типа MoWCoFeBiSiKO в виде сплошных катализаторов кольцевой формы, предназначенных для снижения максимальной температуры нагрева катализатора при высокой нагрузке на него по пропену и для увеличения тем самым селективности катализатора по отношению к целевому продукту. При этом согласно указанной публикации при однократном прохождении реакционной газовой смеси через слой катализатора степень превращения пропена должна составлять не менее 90 мол.%, а количество образующегося при этом акролеина должно тем самым составлять не менее 80 мол.%. В представленных в этой публикации примерах максимальный выход продукта достигает 83,8%.
В WO 2005/063673 описан, например, способ разбавления катализатора инертным материалом с целью снизить таким путем выделение тепла в реакционной зоне и повысить тем самым выход целевого продукта, поскольку предотвращение перегрева катализатора до слишком высокой температуры позволяет ограничить полное окисление продуктов. Несмотря на подобное изменение температурного режима реакции за счет использования инертных материалов суммарный выход акролеина и акриловой кислоты при их получении описанным в указанной публикации способом достигает лишь 91,22%. Более целесообразным, однако, представляется непосредственное повышение производительности катализатора. Это позволило бы избежать необходимости в связанном с высокими затратами времени и средств заполнении инертным материалом множества зон реактора.
Задача изобретения и его отличия от уровня техники
Общепризнано, что производительность катализатора в существенной мере зависит от высокоспецифичных локальных электронных структур каталитически активного материала. Формирование таких структур происходит уже на стадиях приготовления предшественников катализаторов и определяется особенностями проведения этих стадий. Так, например, незначительное изменение даже одного параметра процесса приготовления катализатора (концентрации, температуры и т.д.) может привести к повышению или же, наоборот, к снижению активности и селективности катализатора.
В основу настоящего изобретения была положена задача повысить активность и селективность катализатора по сравнению с уровнем техники.
Задача изобретения состояла также в разработке усовершенствованного способа получения альдегидов и кислот, заключающегося в получении акролеина и акриловой кислоты из пропена путем его окисления воздухом или кислородом в присутствии инертных газов, под которыми помимо прочего подразумеваются водяной пар или отходящие газы реакции, при повышенных температурах и в присутствии гетерогенного смешанного оксидного катализатора. Для этих целей необходимо было предложить смешанный оксидный катализатор, который наряду с обеспечением высокой степени превращения пропена, превышающей 95%, обладал бы также высокой степенью селективности по отношению к целевому продукту, составляющей не менее 88%, и благодаря этому позволял бы существенно повысить экономическую эффективность подобного способа в целом.
Процесс превращения олефина в продукты его окисления - альдегид и кислоту - проводят при повышенных температурах и при соотношении между олефином, воздухом и инертным(-и) газом(-ами), составляющем предпочтительно 1:6-9:3-18.
В качестве инертных газов согласно изобретению можно использовать все те газообразные соединения, которые остаются инертными (химически неактивными) в описанных выше условиях окисления. В качестве примера таких инертных газов можно назвать азот, гелий, этан, пропан, водяной пар и их смеси. Равным образом в качестве инертного газа в реактор можно вновь подавать и выходящий из него отходящий газ в качестве "рециркулируемого" или "оборотного" газа. Водяной пар может представлять собой таковой, образующийся в ходе реакции или отдельно добавляемый водяной пар из другого источника.
Объектом изобретения являются смешанные оксидные катализаторы общей формулы
,
в которой
С обозначает железо,
D обозначает по меньшей мере один из элементов из группы, включающей W и Р,
Е обозначает по меньшей мере один из элементов из группы, включающей Li, K, Na, Rb, Cs, Mg, Ca, Ba и Sr,
F обозначает по меньшей мере один из элементов из группы, включающей Се, Mn, Cr и V,
G обозначает по меньшей мере один из элементов из группы, включающей Nb, Se, Те, Sm, Gd, La, Y, Pd, Pt, Ru, Ag и Au,
H обозначает по меньшей мере один из элементов из группы, включающей Si, Al, Ti и Zr, и
а обозначает число от 0 до 5,0,
b обозначает число от 0,5 до 5,0,
с обозначает число от 2 до 15,
d обозначает число от 0,01 до 5,0,
е обозначает число от 0,001 до 2,
f обозначает число от 0,001 до 5,
g обозначает число от 0 до 1,5,
h обозначает число от 0 до 800, а
х обозначает число, определяемое валентностью и содержанием элементов, отличных от кислорода.
Применение предлагаемых в изобретении катализаторов позволяет заметно повысить селективность по отношению к целевым продуктам, доведя ее до значений не менее 88%, при высокой степени превращения пропена, составляющей не менее 95%.
Предлагаемый в изобретении новый способ приготовления катализаторов общей формулы I позволяет получать катализатор в виде каталитически активного твердого тела, наиболее пригодного, например, для использования в реакции по превращению пропена в акролеин и акриловую кислоту. Указанную реакцию наиболее предпочтительно проводить в реакторах, позволяющих использовать в них катализатор в виде неподвижного слоя. Вместе с тем катализатор можно использовать и в нанесенном на ограничивающую реакционное пространство стенку виде. Следует также отметить, что катализаторы общей формулы I можно применять и в реакциях по превращению изобутена в метакролеин и метакриловую кислоту. Предлагаемые в изобретении катализаторы равным образом можно использовать в реакциях по превращению толуола в бензальдегид и бензойную кислоту.
Предлагаемые в изобретении катализаторы можно приготавливать в виде высокодисперсного порошка путем выполнения следующих стадий: растворение солей металлов, осаждение активных компонентов, сушка и прокаливание. Высушенный или прокаленный порошок рекомендуется подвергать размолу. Прокаленный порошок можно подвергать дальнейшей переработке для придания катализатору требуемой формы. В этих целях можно использовать такие методы, как таблетирование, экструзия или нанесение на носитель. На тип и геометрическую форму носителя не накладывается никаких ограничений. Так, например, носитель может иметь форму пирамиды, цилиндра или шара. Однако носителем может служить и стенка самого реактора. Особенно предпочтительны при этом экструзия и нанесение на круглый носитель. В этом случае катализатор можно использовать в виде неподвижного слоя для контакта с ним реакционной среды. В качестве материала-носителя можно использовать сплав металлов, сталь широко распространенных марок, термостойкую пластмассу, керамику или керамическое сырье. При необходимости придания катализатору определенной формы прокаливание целесообразно прерывать при температуре в интервале от 420 до 490°С, затем придавать катализатору необходимую форму и после этого возобновлять прокаливание при температуре в интервале от 490 до 600°С. Приготовленный таким путем катализатор обладает исключительно высокой активностью, селективностью и долговечностью и обеспечивает очень высокий выход продукта.
Катализаторы, используемые в реакциях окисления в газовой фазе описанным выше способом, приготавливают путем объединения между собой растворенных соединений, содержащих в требуемых концентрациях каталитически активные элементы, входящие в состав катализатора приведенной выше общей формулы I. Подобные компоненты наиболее предпочтительно использовать индивидуально или совместно в виде соединений, выбранных из группы аммониевых или аминосоединений, оксалатов, карбонатов, фосфатов, ацетатов, карбонилов и/или нитратов. Особенно предпочтительны при этом карбонаты, нитраты и фосфаты либо их смеси между собой. Равным образом можно использовать и образующие указанные соли кислоты, например азотную, фосфорную или угольную кислоту.
Первая стадия приготовления предлагаемого в изобретении катализатора заключается, как уже указывалось выше, в осаждении активных компонентов. При создании изобретения было установлено, что концентрация противоионов металлов в процессе осаждения и их молярные соотношения имеют важное значение для производительности катализатора окисления.
Обладающие особо высокой активностью и селективностью катализаторы общей формулы I получают в тех случаях, когда молярное соотношение противоионов может быть представлено следующим образом:
4
+
3-
R1=[NH ]/[NO]=1:10-1:1 и/или
3
3
3
4
-
-
2-
3-
-
R2=[NO ]/([NO ]+[СО ]+РО +[Y-COO])=0,5-1,0,
3
4
-
+
при этом Y может обозначать любой остаток, прежде всего метил или этил, а концентрация одного или нескольких ионов, за исключением NO  и NH , может также равняться нулю.
В зависимости от типа солей металлов, используемых при осаждении, может потребоваться добавлять к смеси, в которой происходит осаждение, соли, кислоты или их растворы для установки соотношения ионов R1 и/или R2 на предпочтительное значение. В оптимальном варианте для этого используют аммиак или соли аммония, например карбонат аммония и гептамолибдат аммония, или нитраты металлов, например нитрат железа, нитрат кобальта, однако для регулирования соотношения ионов можно также использовать в необходимых количествах соответствующие кислоты, например азотную кислоту. Значение рН в процессе осаждения составляет менее 8, прежде всего менее 7.
Не менее важное значение имеет и температура раствора, в котором происходит осаждение. Так, в частности, при слишком высокой температуре активность катализатора может заметно снизиться. В принципе же осаждение можно проводить при температуре в интервале от 5 до 90°С. Однако при создании изобретения было установлено, что катализатор, предшественник которого осажден при температуре в интервале от 20 до 50°С, обладал гораздо более высокой активностью.
Соосадок (сопреципитат) можно получать на одной стадии осаждения. Особенно предпочтительно проводить осаждение в несколько стадий с дискретным добавлением отдельных компонентов либо их смесей. Количество стадий осаждения в принципе не ограничено. Предпочтительно, однако, проводить осаждение в одну-три стадии.
Полученную суспензию можно непосредственно подвергать последующей переработке или же ее можно выдерживать для созревания в течение периода времени от более 0 до 24 ч, предпочтительно от более 0 до 12 ч, особенно предпочтительно от более 0 до 6 ч. Очевидно, что образовавшуюся в процессе осаждения суспензию до ее последующей переработки следует гомогенизировать, например, путем перемешивания.
По завершении периода созревания жидкую фазу суспензии можно удалять выпариванием, центрифугированием или фильтрацией. Возможно также одновременно с выпариванием жидкой фазы суспензии подвергать содержащееся в ней твердое вещество (твердую фазу) сушке, например распылительной сушке. Жидкую фазу суспензии следует выпаривать при температуре в интервале от 80 до 130°С. Для сушки твердого вещества можно использовать воздух, кислородсодержащие инертные газы или иные инертные газы, например азот. При проведении сушки в печи температура в ней должна лежать в пределах от 100 до 200°С. В распылительной сушилке начальная температура сушильной среды должна лежать в пределах от 200 до 500°С, а температура при отделении высушенного порошка должна составлять от 80 до 200°С. Размер полученных зерен предпочтительно должен составлять от 15 до 160 мкм при их среднем диаметре в пределах от 15 до 80 мкм.
Высушенный порошок можно в принципе прокаливать в печах самых разных типов, таких, например, как печь с циркуляцией воздуха, вращающаяся трубчатая печь, решетчатая печь, шахтная печь или ленточная (конвейерная) печь. Качество регулирования, соответственно качество контроля температуры в печи, должно быть максимально высоким. Продолжительность пребывания порошка в печи должна в зависимости от ее типа составлять от 0,25 до 13 ч.
Прокаливание и происходящее при этом термическое разложение солей можно также проводить в одну либо несколько стадий. Этот процесс можно проводить при температуре в интервале от 200 до 600°С, прежде всего от 300 до 600°С. Термическое разложение можно проводить при добавлении инертного газа или смесей кислорода с инертным газом. В качестве инертного газа при этом можно использовать, например, азот, гелий, водяной пар или смеси этих газов.
При создании изобретения было установлено, что после распылительной сушки или прокаливания порошок для повышения активности катализатора предпочтительно подвергать измельчению. Такому измельчению, например, путем размола порошок можно подвергать в сухом состоянии или же в виде его водной суспензии. Предпочтительно, однако, подвергать порошок измельчению после его прокаливания, соответственно при многостадийном прокаливании - в промежутках между отдельными стадиями прокаливания. Полученный таким путем порошок можно непосредственно использовать в качестве катализатора. При этом средний размер частиц порошка должен составлять от 0,01 до 50 мкм. В особенно предпочтительном варианте средний размер частиц порошка должен составлять от 0,1 до 30 мкм. Для промышленного применения порошок наиболее целесообразно после добавления к нему имеющихся в продаже формовочных средств и связующих подвергать переработке для придания катализатору необходимой формы. Подобная переработка порошка может заключаться в его таблетировании, экструзии или нанесении из него покрытия на носитель. На геометрическую форму носителя не накладывается никаких ограничений. Более того, ее выбор определяется особенностями реактора (например, диаметром трубы, длиной насыпного слоя катализатора). Так, например, носитель может иметь форму пирамиды, форму цилиндра, седловидную форму, форму шара или многогранную форму, или же носителем может также служить стенка, ограничивающая реакционное пространство.
В качестве связующих могут использоваться различные масла, целлюлозы, поливиниловые спирты, сахариды, акрилаты, а также алкильные производные, их смеси или продукты их конденсации. Предпочтительны среди указанных связующих акрилаты, поливиниловые спирты и целлюлозы. К наиболее предпочтительным связующим относятся производные и продукты конденсации акрилатов и/или целлюлоз, а также их смеси.
При переработке каталитического порошка для придания катализатору необходимой формы катализатор предпочтительно подвергать дополнительной термообработке путем его выдержки при температуре в интервале от 490 до 600°С, что обеспечивает упрочнение или затвердевание активной массы для возможности ее применения в промышленных реакторах.
Объектом настоящего изобретения является также способ окисления олефинов в присутствии предлагаемых в изобретении катализаторов с образованием ненасыщенных альдегидов и соответствующих кислот.
3
Реакцию по получению акролеина и акриловой кислоты обычно проводят при температуре в интервале от 250 до 450°С и при абсолютном давлении в пределах от 1,0 до 2,2 бар. При этом реагенты олефин, воздух и инертные газы предпочтительно подавать в слой насыпного катализатора при соотношении между ними 1:6-9:3-18 из расчета 2-10 моль олефина на дм объема насыпного катализатора в час.
При получении акролеина и акриловой кислоты пропен используют прежде всего в химически чистом виде или с чистотой для полимеризации, однако его можно также использовать с чистотой после нефтепереработки. Вместо инертного газа можно использовать отходящие газы реакции после предварительного удаления из них способных к конденсации компонентов. Особенно хороших результатов удается достичь при использовании кожухотрубных реакторов, реакторов с пластинчатыми теплообменниками (см., например, ЕР 0995491, ЕР 1147807) или реакторов с нанесенным на их внутреннюю стенку катализатором (см., например, Redlingshoefer H., Fischer A. и др., Ind. Eng. Chem. Res. 42, 2003, с.5482-5488, ЕР 1234612).
Внутренний диаметр реакционных труб, соответственно расстояние между пластинчатыми теплообменниками, должен составлять от 18 до 28 мм, предпочтительно от 20 до 26 мм, а толщина стенок из стали должна составлять от 1 до 3,5 мм. Типичная длина реактора составляет от 3,00 до 4,00 м. Катализатор предпочтительно распределять равномерно по всей длине реактора без разбавления предназначенными для этой цели формованными изделиями, однако на практике, как очевидно, может возникнуть необходимость в разбавлении насыпного катализатора, например, добавлением в него инертных формованных изделий.
Предлагаемые в изобретении катализаторы даже при высокой удельной нагрузке на них при их применении в описанных выше процессах окисления обладают повышенной активностью и селективностью.
Ниже изобретение более подробно поясняется на примерах его осуществления. При этом выход (%) продукта вычисляют по следующей формуле:
(количество образовавшегося продукта в моль/ч)/(количество поданного реагента в моль/ч)×100;
степень превращения (%) олефина вычисляют по следующей формуле:
[1 - (количество выходящего из реакционной трубы олефина в моль/ч)/(количество поступающего в реакционную трубу олефина в моль/ч)]×100;
селективность (%) вычисляют по следующей формуле:
(выход продукта)/(степень превращения олефина)×100.
Ниже изобретение для пояснения его сущности проиллюстрировано на приведенных в последующем описании примерах, которые, однако, не ограничивают его объем.
Примеры
Пример 1
3+
3
Сначала приготавливали раствор I, для чего нитраты железа, кобальта, никеля, марганца и калия при массовом соотношении между ними 23,2:47,26:29,28:0,0646:0,2067 растворяли в 3,5 л воды, затем нагревали при перемешивании до 40°С и в завершение добавляли раствор 0,1 моль Sm и 2 моль HNO в азотной кислоте.
Для получения раствора II при 40°С приготавливали раствор 2118,6 г гептамолибдата аммония в 2,7 л воды и в этот раствор добавляли 4,4 г фосфорной кислоты, а также 0,42 г продукта Aerosil 200 (фирмы Degussa) и 14 г оксида алюминия в 1 л воды.
3
Раствор II медленно и при интенсивном перемешивании добавляли к раствору I. В отдельном сосуде приготавливали раствор III из 790 г нитрата висмута и 0,72 моль HNO. В результате добавления этого раствора к другим активным компонентам получили соосадок, предназначенный для образования активной фазы катализатора.
Этот соосадок интенсивно перемешивали в течение 12 ч. Полученную таким путем суспензию сушили в распылительной сушилке с вращающимся диском при температуре сушильного газа на входе 350°С. Сушильный воздух (газ) подавали с таким расходом, чтобы его температура на выходе составляла 110±10°С.
Средний диаметр частиц полученного таким путем порошка составлял 55 мкм. Этот порошок подвергали затем термообработке в печи с циркуляцией воздуха при температуре 445°С в течение 1 ч до образования в результате смешанного оксида, который на следующей стадии размалывали до частиц со средним диаметром 1 мкм. Этот смешанный оксид затем в виде его водной суспензии распылением через двухкомпонентную форсунку наносили на керамический шаровидный носитель и затем сушили в токе воздуха при 60°С. Для гомогенизации пеллетов их обрабатывали во вращающемся барабане. Для упрочнения нанесенной активной массы полученный продукт в течение 1 ч выдерживали при температуре 540°С.
Полученный таким путем катализатор имел следующий состав:
12
1,5
8,0
1,8
0,01
0,06
0,04
275
0,66
0,1
x
(MoBi(Co+Ni)FeMnKPAlSiSm)O.
Пример 2а
Через катализатор из примера 1 пропускали смесь из пропена (химически чистого) в количестве 7,5 об.%, воздуха в количестве 58 об.% и инертного газа (в количестве, недостающем до 100 об.%). Общий расход газового потока составлял 36,9 л/мин. Температура теплоносителя составляла 340°С. Степень превращения пропена составила 94 мол.%, а селективность по отношению к полученным акролеину и акриловой кислоте составила при этом 96%.
Пример 2б
Через катализатор из примера 1 пропускали смесь из пропена (химически чистого) в количестве 7,8 об.%, кислорода в количестве 12,1 об.%, воды в количестве 3,9 об.% и азота. Общий расход газового потока составлял 27,5 л/мин. Температура теплоносителя составляла 334°С. При этом образовывались нежелательные побочные продукты, селективность по отношению к которым составила 4%.
Пример 2в
Через катализатор из примера 1 пропускали смесь из пропена (химически чистого) в количестве 4,6 об.%, воздуха в количестве 47 об.% и инертного газа в количестве 47 об.%. Общий расход газового потока составлял 1100 л/ч. Температуру теплоносителя устанавливали при этом на значение, при котором степень превращения пропена достигала 93 мол.%, а выход акролеина составлял при этом 88%.
Пример 2г
Через катализатор из примера 1 пропускали смесь из пропена (химически чистого) в количестве 5,8 об.%, воздуха в количестве 51 об.% и инертного газа в количестве 46 об.%. Общий расход газового потока составлял 20 л/мин. Температуру теплоносителя устанавливали при этом на значение, при котором степень превращения пропена достигала 92 мол.%, а селективность по отношению к акролеину составляла при этом 92%.
Пример 2д
Через катализатор из примера 1 пропускали смесь из пропена (химически чистого) в количестве 6,2 об.%, воздуха в количестве 55 об.% и азота. Общий расход газового потока составлял 22,2 л/мин. Температура теплоносителя составляла 327°С. Степень превращения пропена составила 96 мол.%, а селективность по отношению к полученному акролеину составила при этом 91%.
Пример 3
Прокаленный смешанный оксид получали аналогично примеру 1. 1,6 кг этого порошкообразного смешанного оксида смешивали с 0,4 кг пентаэритрита (тончайшего помола). К этой смеси добавляли 6%-ный раствор метилцеллюлозы и месили до образования гомогенной пластичной массы, которую экструдировали при постоянном давлении в виде пеллетов диаметром 3 мм и длиной 5 мм, которые затем сушили при 10°С.
Этот экструдат упрочняли путем его термообработки во вращающейся трубчатой печи. С этой целью скорость подачи и частоту вращения взаимно согласовывали с таким расчетом, чтобы продолжительность пребывания экструдата в печи составляла 20 мин. Максимальная (пиковая) температура в печи составляла 580°С.
Пример 4
Через катализатор из примера 3 пропускали смесь из пропена (химически чистого) в количестве 7,3 об.%, воздуха в количестве 57 об.% и инертного газа. При температуре бани 308°С, при продолжительности контакта (взаимодействия) 2,9 с и при степени превращения пропена, равной 90%, получали акролеин и акриловую кислоту, селективность по отношению к которым составила 94%.
Пример 5
3+
3
Сначала приготавливали раствор I, для чего нитраты железа, кобальта, никеля, марганца и калия при массовом соотношении между ними 37,16:31,24:31,22:0,06133:0,3095 растворяли в 3,5 л воды, затем нагревали при перемешивании до 40°С и в завершение добавляли раствор 0,1 моль Sm и 2 моль HNO в азотной кислоте.
Для получения раствора II при 40°С приготавливали раствор 2119 г гептамолибдата аммония в 2,7 л воды и затем к этому раствору добавляли 4,4 г фосфорной кислоты, а также 0,4 г продукта Aerosil 200 (фирмы Degussa) и 14 г оксида алюминия в 1 л воды.
3
Раствор II медленно и при интенсивном перемешивании добавляли к раствору I. В отдельном сосуде приготавливали раствор из 776 г нитрата висмута и 0,72 моль HNO. В результате добавления этого раствора к другим активным компонентам получили соосадок.
Этот соосадок интенсивно перемешивали в течение 12 ч. Полученную таким путем суспензию сушили в распылительной сушилке с вращающимся диском при температуре сушильного газа на входе 350°С. Сушильный воздух (газ) подавали с таким расходом, чтобы его температура на выходе составляла 110±10°С.
Средний диаметр частиц полученного таким путем порошка составлял 55 мкм. Этот порошок подвергали затем термообработке в печи с циркуляцией воздуха при температуре 445°С в течение 1 ч до образования в результате смешанного оксида.
Этот смешанный оксид затем в виде его водной суспензии распылением через двухкомпонентную форсунку наносили на керамический шаровидный носитель и затем сушили в непрерывном токе воздуха. Для гомогенизации пеллетов их обрабатывали во вращающемся барабане. Для упрочнения нанесенной активной массы полученный продукт в течение 2 ч выдерживали при температуре 540°С.
Полученный таким путем катализатор имел следующий состав:
12
1,6
3,4
2,9
3,4
0,01
0,1
0,04
275
9,35
0,1
x
(MoBiCoFeNiMnKPAlSiSm)O.
Пример 6
Через катализатор из примера 5 пропускали смесь из пропена (химически чистого) в количестве 7,3 об.%, воздуха в количестве 57 об.% и инертного газа. При температуре бани 350°С, при продолжительности контакта (взаимодействия) 2,7 с и при степени превращения пропена, равной 93%, получали акролеин и акриловую кислоту, селективность по отношению к которым составила 96%.
Пример 7
3+
3
Сначала приготавливали раствор I, для чего нитраты железа, кобальта, никеля, марганца и калия в массовом соотношении между ними 23,2:47,26:29,28:0,0646:0,2067 растворяли в 3,5 л воды, затем нагревали при перемешивании до 40°С и в завершение добавляли раствор 0,1 моль Sm и 2 моль HNO в азотной кислоте.
Для получения раствора II при 40°С приготавливали раствор 2118,6 г гептамолибдата аммония в 2,7 л воды и затем к этому раствору добавляли 4,4 г фосфорной кислоты.
3
Раствор II медленно и при интенсивном перемешивании добавляли к раствору I. В отдельном сосуде приготавливали раствор III из 790 г нитрата висмута и 0,72 моль HNO. В результате добавления этого раствора к другим активным компонентам получили соосадок, предназначенный для образования активной фазы катализатора.
Этот соосадок интенсивно перемешивали в течение 12 ч. Полученную таким путем суспензию сушили в распылительной сушилке с вращающимся диском при температуре сушильного газа на входе 350°С. Сушильный воздух (газ) подавали с таким расходом, чтобы его температура на выходе составляла 110±10°С.
Средний диаметр частиц полученного таким путем порошка составлял 55 мкм. Этот порошок подвергали затем термообработке в печи с циркуляцией воздуха при температуре 445°С в течение 1 ч до образования в результате смешанного оксида.
50
Этот смешанный оксид затем в виде его водной суспензии со средним размером частиц ее твердой фазы (показатель D), равным 1 мкм, распылением через двухкомпонентную форсунку наносили на керамический шаровидный носитель и затем сушили в постоянном токе воздуха. Для гомогенизации пеллетов их обрабатывали во вращающемся барабане. Для упрочнения нанесенной активной массы полученный продукт в течение 2 ч выдерживали при температуре 540°С.
Полученный таким путем катализатор имел следующий состав:
12
1,5
8,0
1,7
0,01
0,06
0,04
0,1
x
(MoBi(Co+Ni)FeMnKPSm)O.
Пример 8
Через катализатор из примера 5 пропускали смесь из пропена (химически чистого) в количестве 7,3 об.%, воздуха в количестве 57 об.% и инертного газа. При температуре бани 333°С, при продолжительности контакта (взаимодействия) 2,57 с и при степени превращения пропена, равной 92%, получали акролеин и акриловую кислоту, селективность по отношению к которым составила 89%.
Пример 9
Описанную в примере 1 процедуру приготовления катализатора изменяли таким образом, чтобы получить катализатор следующего состава:
12
1,6
8,12
1,8
0,008
0,06
0,004
275
0,65
0,1
x
(MoBi(Co+Ni)FeMnKPAlSiSm)O.
Пример 10
Через катализатор из примера 9 пропускали смесь из пропена (химически чистого) в количестве 3 об.%, воздуха в количестве 43 об.%, воды в количестве 5,2 об.% и инертного газа. Общий расход газового потока составлял 16 л/мин. Температуру теплоносителя устанавливали при этом на значение, при котором степень превращения пропена достигала 97 мол.%, а выход акролеина составил при этом 87%.
Сравнительный пример 1
В данном примере катализатор приготавливали аналогично примеру 1, но при температуре раствора 80°С.
Через приготовленный таким путем катализатор пропускали смесь из пропена (химически чистого) в количестве 7,5 об.%, воздуха в количестве 58 об.% и инертных газов. Максимально возможный общий расход газового потока составлял лишь 28,2 л/мин. Хотя температура теплоносителя при этом на 15°С превышала его же температуру в примере 2а, тем не менее достигнутая степень превращения пропена составила только 91%, а выход акролеина составил лишь 82%. Отсюда следует, что катализатор обладал значительно меньшей активностью.
Сравнительный пример 2
Для достижения с использованием катализатора из сравнительного примера 1 степени превращения пропена, равной 97%, общий расход газового потока потребовалось снизить до 18,9 л/ч, а объемную долю пропена (химически чистого) уменьшить до 4,5 об.%. Однако и в этом случае активность катализатора была гораздо ниже.
Сравнительный пример 3
В данном примере катализатор приготавливали аналогично сравнительному примеру 1. Однако в отличие от этого примера к раствору II добавляли сначала раствор III, а затем раствор I. При использовании такого катализатора степень превращения пропена достигала 96% при максимальной селективности по отношению к акролеину 85% (селективность по отношению к акролеину и акриловой кислоте составила 88%).
Приготовленный в соответствии с этим примером катализатор, следовательно, также обладал гораздо меньшей активностью.
Сравнительный пример 4
В данном примере катализатор приготавливали аналогично примеру 1, но в отличие от него средний размер частиц твердой фазы наносимой на носитель суспензии составлял 25 мкм.
Испытания такого катализатора проводили в условиях, аналогичных примеру 2а. При этом температуру бани потребовалось повысить на 15°С, однако достигнутая при этом степень превращения пропена составила только 88 мол.%. Таким образом, и в рассматриваемом случае активность катализатора была гораздо ниже.